(57)【要約】【課題】導電性フィラーの添加量を増やすことなく導電性が向上した導電性金属ペーストを提供する。【解決手段】金属フィラー及び１質量％未満のイオン液体を含み、カーボンナノチューブを含まない導電性金属ペースト。【選択図】なし【特許請求の範囲】
【請求項１】
金属フィラー及び１質量％未満のイオン液体を含み、カーボンナノチューブを含まない導電性金属ペースト。
【請求項２】
前記金属フィラーが銀である請求項１記載の導電性金属ペースト。
【請求項３】
更に、バインダーを含む請求項１又は２記載の導電性金属ペースト。
【請求項４】
前記イオン液体を構成するカチオンが、窒素原子含有カチオン又はリン原子含有カチオンである請求項１〜３のいずれか１項記載の導電性金属ペースト。
【請求項５】
前記イオン液体を構成するカチオンが、下記式（１）〜（４）のいずれかで表されるカチオンである請求項４記載の導電性金属ペースト。
【化１】
2019139992.tif 000010
（式中、Ｒ1〜Ｒ4は、それぞれ独立に、炭素数１〜２０のアルキル基、又は−(ＣＨ2)k−ＯＲで表されるアルコキシアルキル基である。また、Ｒ1〜Ｒ4のいずれか２つが、互いに結合してこれらが結合する窒素原子とともに環を形成してもよく、Ｒ1〜Ｒ4のいずれか２つが互いに結合してこれらが結合する窒素原子とともに環を形成し、残りの２つも互いに結合して窒素原子をスピロ原子とするスピロ環を形成してもよい。Ｒ5及びＲ6は、それぞれ独立に、炭素数１〜２０のアルキル基、又は−(ＣＨ2)k−ＯＲで表されるアルコキシアルキル基である。Ｒ7は、水素原子、メチル基又はエチル基である。Ｒ8は、炭素数１〜２０のアルキル基である。Ｒ9は、炭素数１〜２０のアルキル基又は−(ＣＨ2)k−ＯＲで表されるアルコキシアルキル基である。Ｒ10は、炭素数１〜８のアルキル基、又は−(ＣＨ2)k−ＯＲで表されるアルコキシアルキル基である。Ｒ11は、炭素数１〜４のアルキル基である。ｎは、０〜５の整数である。Ｒは、メチル基又はエチル基である。ｋは、１又は２である。）
【請求項６】
前記イオン液体を構成するアニオンが、フッ素原子含有アニオン、アルカンスルホン酸アニオン、芳香族スルホン酸アニオン、アルキル硫酸アニオン、アルキルリン酸アニオン、アルキルホスホン酸アニオン又はトリアルキルシリルアルカンスルホン酸アニオンである請求項１〜５のいずれか１項記載の導電性金属ペースト。
【請求項７】
窒素原子含有カチオン又はリン原子含有カチオン、及びフッ素原子含有アニオン、アルカンスルホン酸アニオン、芳香族スルホン酸アニオン、アルキル硫酸アニオン、アルキルリン酸アニオン、アルキルホスホン酸アニオン又はトリアルキルシリルアルカンスルホン酸アニオンを含むイオン液体からなる導電性金属ペースト用導電性向上剤。
【請求項８】
金属フィラーを含み、カーボンナノチューブを含まない導電性金属ペーストに、濃度が１質量％未満になるようにイオン液体を添加する、導電性金属ペーストの比抵抗を低下させる方法。
【請求項９】
前記イオン液体が、窒素原子含有カチオン又はリン原子含有カチオン、及びフッ素原子含有アニオン、アルカンスルホン酸アニオン、芳香族スルホン酸アニオン、アルキル硫酸アニオン、アルキルリン酸アニオン、アルキルホスホン酸アニオン又はトリアルキルシリルアルカンスルホン酸アニオンを含むものである請求項８記載の方法。
【発明の詳細な説明】
【技術分野】
【０００１】
本発明は、導電性金属ペーストに関する。
【背景技術】
【０００２】
導電性ペーストは、導電材を樹脂等に分散してペースト状にしたものであり、プリント配線等の電気回路の形成や、電子部品の接合に広く使用されている。導電性ペーストには、導電性フィラーとして銀等の金属粒子や導電性炭素材料が使用される。導電性ペーストの導電性を向上させる方法としては、導電性フィラーの添加量を増やすことが挙げられるが、例えば、銀ペーストの場合は、銀は高価であるためコストの点で問題があった。また、導電性フィラーとしてカーボンナノチューブ（ＣＮＴ）を含む導電性ペーストが報告されているが（特許文献１等）、ＣＮＴも高価であり、コストの点で問題があった。
【先行技術文献】
【特許文献】
【０００３】
【特許文献１】特開２０１４−１１４４２０号公報
【発明の概要】
【発明が解決しようとする課題】
【０００４】
本発明は、前記事情に鑑みてなされたものであり、導電性フィラーの添加量を増やすことなく導電性が向上した導電性金属ペーストを提供することを目的とする。
【課題を解決するための手段】
【０００５】
本発明者は、前記目的を達成するために鋭意検討を重ねた結果、金属フィラーを含み、ＣＮＴを含まない導電性金属ペーストに、濃度が１質量％未満になるようにイオン液体を添加することで、導電性金属ペーストの比抵抗を下げ、導電性を向上させることができることを見出し、本発明を完成させた。
【０００６】
すなわち、本発明は、下記導電性金属ペーストを提供する。
１．金属フィラー及び１質量％未満のイオン液体を含み、ＣＮＴを含まない導電性金属ペースト。
２．前記金属フィラーが銀である１の導電性金属ペースト。
３．更に、バインダーを含む１又は２の導電性金属ペースト。
４．前記イオン液体を構成するカチオンが、窒素原子含有カチオン又はリン原子含有カチオンである１〜３のいずれかの導電性金属ペースト。
５．前記イオン液体を構成するカチオンが、下記式（１）〜（４）のいずれかで表されるカチオンである４の導電性金属ペースト。
【化１】
2019139992.tif 000002
（式中、Ｒ1〜Ｒ4は、それぞれ独立に、炭素数１〜２０のアルキル基、又は−(ＣＨ2)k−ＯＲで表されるアルコキシアルキル基である。また、Ｒ1〜Ｒ4のいずれか２つが、互いに結合してこれらが結合する窒素原子とともに環を形成してもよく、Ｒ1〜Ｒ4のいずれか２つが互いに結合してこれらが結合する窒素原子とともに環を形成し、残りの２つも互いに結合して窒素原子をスピロ原子とするスピロ環を形成してもよい。Ｒ5及びＲ6は、それぞれ独立に、炭素数１〜２０のアルキル基、又は−(ＣＨ2)k−ＯＲで表されるアルコキシアルキル基である。Ｒ7は、水素原子、メチル基又はエチル基である。Ｒ8は、炭素数１〜２０のアルキル基である。Ｒ9は、炭素数１〜２０のアルキル基又は−(ＣＨ2)k−ＯＲで表されるアルコキシアルキル基である。Ｒ10は、炭素数１〜８のアルキル基、又は−(ＣＨ2)k−ＯＲで表されるアルコキシアルキル基である。Ｒ11は、炭素数１〜４のアルキル基である。ｎは、０〜５の整数である。Ｒは、メチル基又はエチル基である。ｋは、１又は２である。）
６．前記イオン液体を構成するアニオンが、フッ素原子含有アニオン、アルカンスルホン酸アニオン、芳香族スルホン酸アニオン、アルキル硫酸アニオン、アルキルリン酸アニオン、アルキルホスホン酸アニオン又はトリアルキルシリルアルカンスルホン酸アニオンである１〜５のいずれかの導電性金属ペースト。
７．窒素原子含有カチオン又はリン原子含有カチオン、及びフッ素原子含有アニオン、アルカンスルホン酸アニオン、芳香族スルホン酸アニオン、アルキル硫酸アニオン、アルキルリン酸アニオン、アルキルホスホン酸アニオン又はトリアルキルシリルアルカンスルホン酸アニオンを含むイオン液体からなる導電性金属ペースト用導電性向上剤。
８．金属フィラーを含み、ＣＮＴを含まない導電性金属ペーストに、濃度が１質量％未満になるようにイオン液体を添加する、導電性金属ペーストの比抵抗を低下させる方法。
９．前記イオン液体が、窒素原子含有カチオン又はリン原子含有カチオン、及びフッ素原子含有アニオン、アルカンスルホン酸アニオン、芳香族スルホン酸アニオン、アルキル硫酸アニオン、アルキルリン酸アニオン、アルキルホスホン酸アニオン又はトリアルキルシリルアルカンスルホン酸アニオンを含むものである８の方法。
【発明の効果】
【０００７】
本発明の導電性金属ペーストは、導電性フィラーの添加量を増やすことなく導電性が向上したものであり、コストの点で有利である。
【発明を実施するための形態】
【０００８】
本発明の導電性金属ペーストは、金属フィラー及び１質量％未満のイオン液体を含み、ＣＮＴを含まないものである。
【０００９】
［金属フィラー］
前記金属フィラーの材質としては、銀、金、銅、アルミニウム、マグネシウム、ニッケル、鉄、及びこれらの合金等が挙げられる。これらのうち、導電性の観点から、銀が好ましい。また、前記金属フィラーは、ある金属粒子の表面が別の金属で被覆されたものでもよい。
【００１０】
前記金属フィラーの形状は、特に限定されないが、球状、樹枝状、フレーク状、不定形状等が挙げられる。前記金属フィラーの平均粒子径は、特に限定されないが、例えば０.０１〜５０μｍ程度である。なお、本発明において平均粒子径は、レーザー回折・散乱法による粒度分布測定装置を用いて測定した粒度分布における累積５０％体積径である。
【００１１】
前記金属フィラーの含有量は、特に限定されないが、導電性金属ペースト中、４０〜９５質量％が好ましく、６０〜９０質量％がより好ましい。
【００１２】
［イオン液体］
本発明の導電性金属ペーストに含まれるイオン液体は、特に限定されず、従来公知のものを使用することができる。
【００１３】
前記イオン液体を構成するカチオンとしては、特に限定されないが、窒素原子含有カチオン又はリン原子含有カチオンが好ましく、具体的には、４級アンモニウムイオン、４級ホスホニウムイオン、イミダゾリウムイオン、ピリジニウムイオン、ピロリジニウムイオン、ピペリジニウムイオン等が好ましい。
【００１４】
これらのカチオンのうち、特に下記式（１）〜（４）のいずれかで表されるものが好ましい。
【化２】
2019139992.tif 000003
【００１５】
式（１）中、Ｒ1〜Ｒ4は、それぞれ独立に、炭素数１〜２０のアルキル基、又は−(ＣＨ2)k−ＯＲで表されるアルコキシアルキル基である。Ｒは、メチル基又はエチル基である。ｋは、１又は２である。
【００１６】
前記炭素数１〜２０のアルキル基は、直鎖状、分岐状、環状のいずれでもよく、例えば、メチル基、エチル基、ｎ−プロピル基、イソプロピル基、シクロプロピル基、ｎ−ブチル基、ｓｅｃ−ブチル基、イソブチル基、ｔｅｒｔ−ブチル基、シクロブチル、ｎ−ペンチル基、シクロペンチル基、ｎ−ヘキシル基、シクロヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−エイコシル基等が挙げられる。これらのうち、Ｒ1〜Ｒ4としては、炭素数１〜３のアルキル基が好ましく、炭素数１〜３の直鎖アルキル基がより好ましく、メチル基又はエチル基が更に好ましい。
【００１７】
前記アルコキシアルキル基としては、メトキシメチル基、エトキシメチル基、メトキシエチル基及びエトキシエチル基が挙げられる。前記アルコキシアルキル基のうち、好ましくはメトキシエチル基又はエトキシエチル基である。
【００１８】
また、Ｒ1〜Ｒ4のいずれか２つが、互いに結合してこれらが結合する窒素原子とともに環を形成してもよい。Ｒ1〜Ｒ4のいずれか２つが結合して形成される環としては、アジリジン環、アゼチジン環、ピロリジン環、ピペリジン環、アゼパン環、イミダゾリジン環、ピリジン環、ピロール環、イミダゾール環、キノール環等が挙げられるが、ピロリジン環、ピペリジン環、イミダゾリジン環、ピリジン環、ピロール環、イミダゾール環、キノール環等が好ましく、ピロリジン環、イミダゾリジン環等がより好ましい。更に、Ｒ1〜Ｒ4のいずれか２つが互いに結合してこれらが結合する窒素原子とともに環を形成し、残りの２つも互いに結合して窒素原子をスピロ原子とするスピロ環を形成してもよい。また、前記スピロ環としては、１,１'−スピロビピロリジン環が特に好ましい。
【００１９】
式（１）で表される窒素原子含有カチオンとして具体的には、下記式（１−１）又は（１−２）で表される４級アンモニウムイオン、下記式（１−３）又は（１−４）で表されるピロリジニウムイオン等が挙げられる。
【化３】
2019139992.tif 000004
【００２０】
式（１−１）〜（１−４）中、Ｒ及びｋは、前記と同じである。Ｒ21〜Ｒ24は、それぞれ独立に、炭素数１〜２０のアルキル基である。Ｒ25及びＲ26は、それぞれ独立に、炭素数１〜２０のアルキル基である。また、Ｒ25及びＲ26は、互いに結合してこれらが結合する窒素原子とともに環を形成してもよい。前記炭素数１〜２０のアルキル基としては、前述したものと同様のものが挙げられる。これらのうち、Ｒ21〜Ｒ26としては、炭素数１〜３のアルキル基が好ましく、炭素数１〜３の直鎖アルキル基がより好ましく、メチル基又はエチル基が更に好ましい。
【００２１】
式（１）で表されるカチオンとしては、Ｎ,Ｎ−ジエチル−Ｎ−メチル−Ｎ−２−メトキシエチルアンモニウムカチオン、Ｎ,Ｎ−ジエチル−Ｎ−メチル−Ｎ−２−メトキシメチルアンモニウムカチオン、Ｎ−エチル−Ｎ,Ｎ−ジメチル−Ｎ−２−メトキシエチルアンモニウムカチオン、Ｎ−エチル−Ｎ,Ｎ−ジメチル−Ｎ−２−メトキシメチルアンモニウムカチオン、Ｎ−メチル−Ｎ−２−メトキシエチルピロリジニウムカチオン、Ｎ−エチル−Ｎ−２−メトキシエチルピロリジニウムカチオン、Ｎ−メチル−Ｎ−２−メトキシメチルピロリジニウムカチオン、Ｎ−エチル−Ｎ−２−メトキシメチルピロリジニウムカチオン、Ｎ−メチル−Ｎ−２−メトキシエチルピペリジニウムカチオン、Ｎ−メチル−Ｎ−２−エトキシエチルピペリジニウムカチオン等が好ましい。
【００２２】
式（２）中、Ｒ5及びＲ6は、それぞれ独立に、炭素数１〜２０のアルキル基、又は−(ＣＨ2)k−ＯＲで表されるアルコキシアルキル基である。Ｒ及びｋは、前記と同じである。前記炭素数１〜２０のアルキル基及びアルコキシアルキル基としては、前述したものと同様のものが挙げられる。これらのうち、Ｒ5及びＲ6としては、炭素数１〜２０のアルキル基が好ましく、炭素数１〜４のアルキル基がより好ましく、炭素数１〜４の直鎖アルキル基がより一層好ましく、メチル基、エチル基又はブチル基が更に好ましい。また、Ｒ5及びＲ6は、一方がメチル基であり、他方は異なる基であること好ましい。
【００２３】
式（２）中、Ｒ7は、水素原子、メチル基又はエチル基であるが、水素原子又はメチル基が好ましい。
【００２４】
式（２）で表されるカチオンとしては、１−エチル−３−メチルイミダゾリウムカチオン、１−メチル−３−プロピルイミダゾリウムカチオン、１−ブチル−３−メチルイミダゾリウムカチオン、１−(２−メトキシエチル)−３−メチルイミダゾリウムカチオン、１−メトキシメチル−３−メチルイミダゾリウムカチオン、１−エチル−３−（２−メトキシエチル）イミダゾリウムカチオン、１−(２−エトキシエチル)−３−エチルイミダゾリウムカチオン、１−エチル−３−メトキシメチルイミダゾリウムカチオン等が好ましい。
【００２５】
式（３）中、Ｒ8は、炭素数１〜２０のアルキル基である。前記炭素数１〜２０のアルキル基は、直鎖状、分岐状、環状のいずれでもよく、例えば、前述した炭素数１〜４のアルキル基のほか、ｎ−ペンチル基、シクロペンチル基、ｎ−ヘキシル基、シクロヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−エイコシル基等が挙げられる。
【００２６】
式（３）中、Ｒ9は、炭素数１〜２０のアルキル基又は−(ＣＨ2)k−ＯＲで表されるアルコキシアルキル基である。Ｒ及びｋは、前記と同じである。前記炭素数１〜２０のアルキル基としては、前述したものと同様ものが挙げられる。
【００２７】
式（３）で表されるカチオンのうち、Ｒ9が−(ＣＨ2)k−ＯＲで表されるもの、又はＲ8とＲ9とが互いに異なるアルキル基であるものが好ましい。Ｒ8とＲ9とが互いに異なるアルキル基である場合、炭素数の差が１以上あることが好ましく、３以上あることがより好ましく、５以上あることが更に好ましい。
【００２８】
式（３）で表されるカチオンとしては、トリブチルドデシルホスホニウムカチオン、トリブチルヘキサデシルホスホニウムカチオン、トリヘキシルテトラデシルホスホニウムカチオン等が好ましい。
【００２９】
式（４）中、Ｒ10は、炭素数１〜８のアルキル基、又は−(ＣＨ2)k−ＯＲで表されるアルコキシアルキル基である。Ｒ及びｋは、前記と同じである。Ｒ11は、炭素数１〜４のアルキル基である。ｎは、０〜５の整数である。
【００３０】
前記炭素数１〜４のアルキル基としては、直鎖状、分岐状、環状のいずれでもよく、例えば、メチル基、エチル基、ｎ−プロピル基、イソプロピル基、シクロプロピル基、ｎ−ブチル基、ｓｅｃ−ブチル基、イソブチル基、ｔｅｒｔ−ブチル基、シクロブチル基等が挙げられる。前記炭素数１〜８のアルキル基としては、直鎖状、分岐状、環状のいずれでもよく、例えば、前述した炭素数１〜４のアルキル基のほか、ｎ−ペンチル基、ｎ−ヘキシル基、ｎ−ヘプチル基、ｎ−オクチル基、シクロペンチル基、シクロヘキシル基等が挙げられる。前記アルコキシアルキル基としては、前述したものと同様のものが挙げられる。
【００３１】
これらのうち、Ｒ10としては、炭素数１〜４の直鎖アルキル基、又は前記アルコキシアルキル基が好ましく、前記アルコキシアルキル基がより好ましく、メトキシメチル基、メトキシエチル基が更に好ましい。Ｒ11としては、炭素数１〜４の直鎖状アルキル基が好ましい。ｎは、０又は１が好ましい。
【００３２】
式（４）で表されるカチオンとしては、３−メチル−Ｎ−ブチルピリジニウムカチオン、Ｎ−ブチルピリジニウムカチオン、Ｎ−２−メトキシエチルピリジニウムカチオン、Ｎ−２−メトキシメチルピリジニウムカチオン等が好ましい。
【００３３】
前記イオン液体を構成するアニオンとしては、特に限定されないが、フッ素原子含有アニオン、アルカンスルホン酸アニオン、芳香族スルホン酸アニオン、アルキル硫酸アニオン、カルボン酸アニオン、アルキルリン酸アニオン、アルキルホスホン酸アニオン、トリアルキルシリルアルカンスルホン酸アニオン、トリアルキルシリルアルキル硫酸アニオン、トリアルキルシリルアルキルリン酸アニオン等が挙げられる。
【００３４】
前記フッ素原子含有アニオンとしては、ＢＦ4-、ＣＦ3ＳＯ3-、ＣＦ3ＣＯ2-、ＰＦ6-、(Ｃ4Ｆ9ＳＯ2)2Ｎ-、(Ｃ3Ｆ7ＳＯ2)2Ｎ-、(Ｃ2Ｆ5ＳＯ2)2Ｎ-、(Ｃ2Ｆ5ＳＯ2)(ＣＦ3ＳＯ2)Ｎ-、(ＣＦ3ＳＯ2)2Ｎ-、(ＣＦ3ＳＯ2)(ＦＳＯ2)Ｎ-、(ＦＳＯ2)2Ｎ-等が挙げられる。前記フッ素原子含有アニオンとしては、フッ素原子を有するアミドアニオンが好ましく、特に(ＣＦ3ＳＯ2)2Ｎ-、(ＦＳＯ2)2Ｎ-が好ましい。
【００３５】
前記アルカンスルホン酸アニオンは、炭素数１〜８のものが好ましく、その具体例としては、ＣＨ3ＳＯ3-、Ｃ2Ｈ5ＳＯ3-、Ｃ3Ｈ7ＳＯ3-、Ｃ4Ｈ9ＳＯ3-等が挙げられる。前記芳香族スルホン酸アニオンとしては、炭素数６〜１０のものが好ましく、その具体例としては、ＰｈＳＯ3-、ｐ−ＣＨ3ＰｈＳＯ3-、ｐ−Ｃ2Ｈ5ＰｈＳＯ3-等が挙げられる。前記アルキル硫酸アニオンとしては、炭素数１〜８のものが好ましく、その具体例としては、ＣＨ3ＳＯ4-、Ｃ2Ｈ5ＳＯ4-、Ｃ3Ｈ7ＳＯ4-、Ｃ4Ｈ9ＳＯ4-等が挙げられる。前記アルカンスルホン酸アニオン及びアルキル硫酸アニオンとしては、炭素数１〜４のものがより好ましい。前記芳香族スルホン酸アニオンとしては、炭素数６〜８のものがより好ましい。
【００３６】
前記カルボン酸アニオンは、炭素数１〜４のものが好ましく、その具体例としては、ＨＣＯ2-、ＣＨ3ＣＯ2-、Ｃ2Ｈ5ＣＯ2-、Ｃ3Ｈ7ＣＯ2-等が挙げられる。前記アルキルリン酸アニオン、アルキルホスホン酸アニオンとしては、(Ｒ31Ｏ)(Ｒ32)ＰＯ2-で表されるものが挙げられる。ここで、Ｒ31は、炭素数１〜８のアルキル基であるが、好ましくは炭素数１〜４のアルキル基である。Ｒ32は、水素原子、又は炭素数１〜８のアルキル基若しくはアルコキシ基であるが、好ましくは水素原子、メチル基又はメトキシ基である。
【００３７】
前記トリアルキルシリルアルカンスルホン酸アニオンとしては、トリメチルシリルエタンスルホン酸アニオン、トリメチルシリルプロパンスルホン酸アニオン等が挙げられる。前記トリアルキルシリルアルキル硫酸アニオンとしては、トリメチルシリルエチル硫酸アニオン、トリメチルシリルプロピル硫酸アニオン等が挙げられる。トリアルキルシリルアルキルリン酸アニオンとしては、(Ｒ41Ｏ)(Ｒ42Ｏ)ＰＯ2-で表されるものが挙げられる。ここで、Ｒ41は、トリメチルシリルエチル基、トリメチルシリルプロピル基等のトリアルキルシリルアルキル基である。Ｒ42は、水素原子、又は炭素数１〜８のアルキル基であるが、好ましくは水素原子、メチル基である。
【００３８】
これらのうち、前記イオン液体を構成するアニオンとしては、フッ素原子含有アニオン、アルカンスルホン酸アニオン、芳香族スルホン酸アニオン、アルキル硫酸アニオン、アルキルリン酸アニオン、アルキルホスホン酸アニオン、トリアルキルシリルアルカンスルホン酸アニオンが好ましく、フッ素原子含有アニオン、アルカンスルホン酸アニオン、アルキル硫酸アニオン、トリアルキルシリルアルカンスルホン酸アニオンがより好ましい。
【００３９】
前記イオン液体は、特に、式（１）〜（３）のいずれかで表されるカチオン、及びフッ素原子含有アニオン、アルカンスルホン酸アニオン、芳香族スルホン酸アニオン、アルキル硫酸アニオン、アルキルリン酸アニオン、アルキルホスホン酸アニオン、トリアルキルシリルアルカンスルホン酸アニオンを含むものが好ましく、式（１）〜（３）のいずれかで表されるカチオン、及びフッ素原子含有アニオン、アルカンスルホン酸アニオン、アルキル硫酸アニオン又はトリアルキルシリルアルカンスルホン酸アニオンを含むものがより好ましく、式（１）又は（２）で表されるカチオン、及びアルカンスルホン酸アニオン、フッ素原子含有アニオン又はアルキル硫酸アニオンを含むものが更に好ましい。
【００４０】
本発明において好適に使用し得るイオン液体としては、Ｎ−２−メトキシエチル−Ｎ−メチルピロリジニウムビス(トリフルオロメタンスルホニル)アミド（MEMP・TFSA）、Ｎ−２−メトキシエチル−Ｎ−メチルピロリジニウムビス(フルオロスルホニル)アミド（MEMP・FSA）、Ｎ−２−メトキシエチル−Ｎ−メチルピロリジニウムトリフルオロメタンスルホネート（MEMP・CF3SO3）、Ｎ−２−メトキシエチル−Ｎ−メチルピロリジニウムテトラフルオロボレート（MEMP・BF4）、Ｎ−２−メトキシエチル−Ｎ−メチルピロリジニウムメタンスルホネート（MEMP・MeSO3）、Ｎ−２−メトキシエチル−Ｎ−メチルピロリジニウムブタンスルホネート（MEMP・BuSO3）、Ｎ,Ｎ−ジエチル−Ｎ−２−メトキシエチル−Ｎ−メチルアンモニウムビス(トリフルオロメタンスルホニル)アミド（DEME・TFSA）、Ｎ,Ｎ−ジエチル−Ｎ−２−メトキシエチル−Ｎ−メチルアンモニウムビス(フルオロスルホニル)アミド（DEME・FSA）、Ｎ,Ｎ−ジエチル−Ｎ−２−メトキシエチル−Ｎ−メチルアンモニウムメタンスルホネート（DEME・MeSO3）、Ｎ,Ｎ−ジエチル−Ｎ−２−メトキシエチル−Ｎ−メチルアンモニウムブタンスルホネート（DEME・BuSO3）、Ｎ,Ｎ−ジエチル−Ｎ−２−メトキシエチル−Ｎ−メチルアンモニウムヘキサフルオロホスフェート（DEME・PF6）、１−エチル−３−メチルイミダゾリウムビス(トリフルオロメタンスルホニル)アミド（EMI・TFSA）、１−エチル−３−メチルイミダゾリウムビス(フルオロスルホニル)アミド（EMI・FSA）、１−エチル−３−メチルイミダゾリウムテトラフルオロボレート（EMI・BF4）、１−エチル−３−メチルイミダゾリウムメタンスルホネート（EMI・MeSO3）、１−エチル−３−メチルイミダゾリウムブタンスルホネート（EMI・BuSO3）、１−エチル−３−メチルイミダゾリウムエタンスルフェート（EMI・EtSO4）、１−ブチル−３−メチルイミダゾリウムビス(トリフルオロメタンスルホニル)アミド（BMI・TFSA）、１−ブチル−３−メチルイミダゾリウムビス(フルオロスルホニル)アミド（BMI・FSA）、１−ブチル−３−メチルイミダゾリウムメタンスルホネート（BMI・MeSO3）、１−ブチル−３−メチルイミダゾリウムブタンスルホネート（BMI・BuSO3）、１−ヘキシル−３−メチルイミダゾリウムビス(トリフルオロメタンスルホニル)アミド（HMI・FSA）、１−ヘキシル−３−メチルイミダゾリウムビス(フルオロスルホニル)アミド（HMI・FSA）、トリブチルドデシルホスホニウムビス(トリフルオロメタンスルホニル)アミド（BDDP・TFSA）、トリブチルドデシルホスホニウムビス(フルオロスルホニル)アミド（BDDP・FSA）、トリブチルドデシルホスホニウム３−(トリメチルシリル)−１−プロパンスルホネート（BDDP・DSS）、トリブチルドデシルホスホニウム２−(トリメチルシリル)−１−エタンスルホネート（BDDP・TMSES）、トリブチルドデシルホスホニウムブタンスルホネート（BDDP・BuSO3）、トリブチルヘキサデシルホスホニウムビス(トリフルオロメタンスルホニル)アミド（BHDP・TFSA）、トリブチルヘキサデシルホスホニウムビス(フルオロスルホニル)アミド（BHDP・FSA）、トリブチルヘキサデシルホスホニウム３−(トリメチルシリル)−１−プロパンスルホネート（BHDP・DSS）、トリブチルヘキサデシルホスホニウム２−(トリメチルシリル)−１−エタンスルホネート（BHDP���TMSES）、トリブチルヘキサデシルホスホニウムブタンスルホネート（BHDP・BuSO3）、トリヘキシルテトラデシルホスホニウムブタンビス(トリフルオロメタンスルホニル)アミド、トリヘキシルテトラデシルホスホニウムブタンビス(フルオロスルホニル)アミド、トリヘキシルテトラデシルホスホニウム３−(トリメチルシリル)−１−プロパンスルホネート（BHDP・DSS）、トリヘキシルテトラデシルホスホニウム２−(トリメチルシリル)−１−エタンスルホネート（BHDP・TMSES）、トリヘキシルテトラデシルホスホニウムブタンスルホネート等が挙げられる。
【００４１】
前記イオン液体の含有量は、本発明の導電性金属ペースト中、１質量％未満であるが、その上限は、０.７５質量％以下が好ましく、０.５０質量％以下がより好ましく、０.２５質量％以下が更に好ましい。一方、その下限は、０.０１質量％以上が好ましく、０.０２質量％以上がより好ましく、０.０３質量％以上が更に好ましい。
【００４２】
［その他の成分］
本発明の導電性金属ペーストは、バインダーを含んでもよい。前記バインダーとしては、導電性金属ペーストに用いられるものとして従来公知のものを使用することができる。本発明において好適に使用できるバインダーとしては、エポキシ樹脂、フェノール樹脂、ポリエステル樹脂、ブチラール樹脂、ウレタン樹脂、エポキシウレタン樹脂、ウレア樹脂、アクリル樹脂、メラミン樹脂、ポリイミド樹脂、ポリアミドイミド樹脂、シリコーン樹脂等が挙げられる。前記バインダーの含有量は、本発明の効果を損なわない限り特に限定されない。
【００４３】
本発明の導電性金属ペーストには、粘度を調整するため必要に応じて反応性希釈剤を添加してもよい。前記反応性希釈剤としては、エチレングリコールジグリシジルエーテル、２−エチルヘキシルグリシジルエーテル、グリシジルメタクリレート、シクロヘキサンジメタノールジグリシジルエーテル、トリメチロールプロパントリグリシジルエーテル、ネオペンチルグリコールジグリシジルエーテル、フェニルグリシジルエーテル、ポリエチレングリコールジグリシジルエーテル、ポリプロピレングリコールジグリシジルエーテル等のジグリシジルエーテル等が挙げられる。前記反応性希釈剤の添加量は、本発明の効果を損なわない限り特に限定されない。
【００４４】
本発明の導電性金属ペーストが前記バインダー若しくは前記反応性希釈剤又はその両方を含む場合、必要に応じて更に硬化剤を添加してもよい。前記硬化剤としては、バインダー又は反応性希釈剤を硬化できるものであれば特に限定されないが、例えば、フェノール化合物、イミダゾール化合物、イソシアネート化合物、酸無水物、アミン化合物、アミド化合物等が挙げられる。前記硬化剤の添加量は、本発明の効果を損なわない限り特に限定されない。
【００４５】
本発明の導電性金属ペーストは、無溶剤型でもよいが、必要に応じて溶剤を含んでもよい。前記溶剤としては、導電性金属ペースト用として用いられるものであれば特に限定されず、公知のものを使用することができる。前記溶剤の添加量は、本発明の効果を損なわない限り特に限定されない。
【００４６】
また、本発明の導電性金属ペーストは、必要に応じて、チキソトロピック付与剤、キレート剤、防錆剤、分散剤、消泡剤等の導電性金属ペースト用添加剤として公知のものを含んでもよい。これらの添加量は、本発明の効果を損なわない限り特に限定されない。
【００４７】
本発明の導電性金属ペーストの製造方法は、前記各成分を同時に又は任意の順で加え、混練する方法が挙げられる。その一例について説明すると、金属フィラーとバインダーと必要に応じて溶剤とを混練して得られたペーストに、所定の濃度になるようにイオン液体を加え、更に混練する方法が挙げられる。混練する方法は、特に限定されず、従来公知の方法でよい。
【００４８】
また、ＣＮＴを含まない市販の導電性金属ペーストに、前述したイオン液体を所定の濃度になるように加え、混練してもよい。これによって、導電性金属ペーストの比抵抗を下げることができ、すなわち導電性を向上させることができる。
【００４９】
本発明の導電性金属ペーストを基板上に塗布又は印刷し、その後乾燥、又は焼成等により硬化させることで、電気回路を形成したり、電子部品を接合したりすることができる。
【実施例】
【００５０】
以下、実施例及び比較例を示して本発明を更に説明するが、本発明は下記実施例に限定されない。なお、使用した導電性金属ペーストであるドータイト（登録商標）FA-353N、ドータイトXA-910及びドータイトXA-5617は、いずれも藤倉化成(株)製である。また、使用したイオン液体は、以下のとおりである。
【化４】
2019139992.tif 000005
（式中、Ｍｅ、Ｅｔ及びｎ−Ｂｕは、それぞれメチル基、エチル基及びｎ−ブチル基である。）
【００５１】
DEME・PF6は、国際公開第２００２／０７６９２４号に記載の方法に従って合成した。MEMP・CF3SO3は、国際公開第２００２／０７６９２４号に記載の方法に従ってカチオン成分を合成し、同公報記載の方法に準じてCF3SO3塩を得た。DEME・FSAは、国際公開第２００２／０７６９２４号に記載の方法に従ってカチオン成分を合成し、国際公開第２０１６／１０３９０６号に記載の方法に準じてＦＳＡ塩を得た。BHDP・DSSは、国際公開第２０１３／００５７１２号に記載の方法に従って合成した。BDDP・TMSESは、特開２０１７−３６２３４号公報に記載の方法に従って合成した。
【００５２】
EMI・BuSO3は、１−エチル−３−メチルイミダゾリウムクロライド（東洋合成工業(株)製）を陰イオン交換樹脂を用いて、１−ブタンスルホン酸ナトリウム（東洋合成工業(株)製）を陽イオン交換樹脂を用いて、対応する水酸化物と酸の水溶液に変換し、中和後、水を留去し得た。BDDP・BuSO3は、トリブチルドデシルホスホニウムブロマイド（東京化成工業(株)製）を陰イオン交換樹脂を用いて、１−ブタンスルホン酸ナトリウム（東洋合成工業(株)製）を陽イオン交換樹脂を用いて、対応する水酸化物と酸の水溶液に変換し、中和後、水を留去し得た。
【００５３】
DEME・TFSA、MEMP・TFSA、MEMP・BF4、EMI・TFSA、EMI・FSA、EMI・EtSO4、BMI・TFSA及びEMI・BF4は、市販品（関東化学(株)製）を使用した。
【００５４】
BDDP・TFSAは、トリブチルドデシルホスホニウムブロマイドを水に溶解したものに、リチウムビス(トリフルオロメタンスルホニル)アミド（関東化学(株)製）をモル比で若干過剰混合し反応させた。一晩撹拌した後、２層分離した有機層を分液してとり、これを蒸留水で数回洗浄後、加熱下真空ポンプを用いて水分を除去して得た。
【００５５】
［実施例及び比較例］
乳鉢をメトラーに乗せた状態でイオン液体を秤量し、イオン液体が所定の含有量（質量％）になるために必要な導電性ペースト量を算出した。その量の導電性ペーストを前述のメトラーに乗せたままの乳鉢に加えた。乳鉢をメトラーから外し、最初スパチュラで軽く混ぜてから乳棒を用いてイオン液体が導電性ペーストと均一になるまで、時々乳棒に付着した分をスパチュラで掻き落としつつ、１０〜１５分程度かき混ぜ、イオン液体添加導電性ペーストを作製した。
【００５６】
ガラス板（２ｍｍ厚）上にカプトンテープを貼り付け、５×３０ｍｍの枠を作ったものを準備した。枠は１サンプル当たり最低４つ準備した。この枠内に前記イオン液体添加導電性ペーストをスパチュラを用いて載せ、スパチュラのヘラ部分を用いたキャスト法により枠内に均一の厚さの導電性ペースト層を形成させた。なお、イオン液体未添加のブランク（導電性ペーストのみ）のサンプルは、容器から直接ガラス板の枠内にスパチュラを用いて載せた後、そのままキャストした。
この状態のガラス板をホットプレートに載せた後、ヒーターのスイッチを入れ、導電性ペースト毎に設定した温度まで加熱した。設定温度到達後、所定の時間加熱し続け、焼成処理した。所定時間後、ガラス板を直ちにホットプレートから外した。使用した導電性金属ペーストの設定温度及び設定温度到達後の焼成時間は、以下のとおりである。
【００５７】
【表１】
2019139992.tif 000006
【００５８】
ホットプレートから外し、十分温度が下がった後に、測定装置（(株)三菱ケミカルアナリテック製、DLスター-6P MCP-T610）を用いて、導電性ペースト層の抵抗値及び比抵抗値を測定した。比抵抗値算出に用いた導電性ペースト層の厚みは、焼成したサンプル毎に測定顕微鏡ＳＴＭ−６（オリンパス(株)製）を用いて測定した値を用いた。
得られた比抵抗値を表２〜４に示す。なお、記載の比抵抗値は、各サンプルとも４つ以上作製したものの平均値である。
【００５９】
【表２】
2019139992.tif 000007
【００６０】
【表３】
2019139992.tif 000008
【００６１】
【表４】
2019139992.tif 000009
【００６２】
表２〜４から明らかなように、いずれの導電性ペーストにおいても各種イオン液体の添加により、比抵抗値が添加しないものに比べ顕著に低下していることがわかった。
なお、表中に記載はしていないが、各種イオン液体を加えすぎると、例えば１質量％以上添加した場合は成膜時に塗りムラが生じたり、導電性ペーストが凝集したりしてしまい、成膜がうまくできないなど導電性ペーストとして不適な性状を示した。